(57)【要約】【課題】補強用充填剤を含有するゴム組成物に用いたときに優れた分散性、加工性、靭性、低発熱性及び耐摩耗性を示す配合剤、及び、上記配合剤を含有するゴム組成物を提供する。【解決手段】窒素原子及びケイ素原子を含む官能基を末端に有し、重量平均分子量が１，０００以上１５，０００以下であり、分子量分布が２．０以下である、変性ブタジエンポリマー。【選択図】なし【特許請求の範囲】
【請求項１】
窒素原子及びケイ素原子を含む官能基を末端に有し、
重量平均分子量が１，０００以上１５，０００以下であり、分子量分布が２．０以下である、変性ブタジエンポリマー。
【請求項２】
粘度が、変性前のブタジエンポリマーの粘度に対して、１５０〜２４０％である、請求項１に記載の変性ブタジエンポリマー。ただし、前記粘度は、コーンプレート型粘度計を用いて測定したものとする。
【請求項３】
重量平均分子量が１５，０００超であるゴム成分と、補強用充填剤と、請求項１又は２に記載の変性ブタジエンポリマーとを含有し、
前記補強用充填剤の含有量が、前記ゴム成分１００質量部に対して、５０〜２００質量部であり、
前記変性ブタジエンポリマーの含有量が、前記補強用充填剤の含有量に対して、１〜２５質量％である、ゴム組成物。
【請求項４】
前記補強用充填剤が、カーボンブラック及びシリカからなる群より選択される少なくとも１種を含有し、
前記シリカが、窒素吸着比表面積が１９４ｍ２／ｇ以上であり、ＣＴＡＢ吸着比表面積が１８５ｍ２／ｇ以上であり、ＣＴＡＢ吸着比表面積に対する窒素吸着比表面積の比が０．９〜１．４である、請求項３に記載のゴム組成物。
【請求項５】
さらに、シランカップリング剤を含有し、
前記シランカップリング剤の含有量が、前記シリカの含有量に対して、１〜２０質量％である、請求項４に記載のゴム組成物。
【請求項６】
前記ゴム成分のガラス転移温度が、−６０℃以上である、請求項３〜５のいずれか１項に記載のゴム組成物。
【発明の詳細な説明】
【技術分野】
【０００１】
本発明は、変性ブタジエンポリマー及びゴム組成物に関する。
【背景技術】
【０００２】
一般に、タイヤ等に使用されるゴム組成物にはカーボンブラックやシリカ等の補強用充填剤が配合される。一方で、補強用充填剤同士の相互作用により、ゴム組成物中で補強用充填剤が凝集して十分な特性（例えば、加工性、靭性、低発熱性、耐摩耗性）が得られない場合がある。
【０００３】
このようななか、例えば、特許文献１には、補強用充填剤を含有するゴム組成物への配合剤として、変性低分子量共役ジエン系重合体が開示されている（特許請求の範囲等）。
【先行技術文献】
【特許文献】
【０００４】
【特許文献１】特開２００９−２８７０１８号公報
【発明の概要】
【発明が解決しようとする課題】
【０００５】
本発明者らは、特許文献１の実施例を参考に変性共役ジエン系ゴムを配合剤として用いることを検討したところ、得られるゴム組成物における補強用充填剤の分散性（以下、「補強用充填剤の分散性」を単に「分散性」とも言う）及び特性は昨今要求されているレベルを必ずしも満たすものではないことが明らかになった。
【０００６】
そこで、本発明は、上記実情を鑑みて、補強用充填剤を含有するゴム組成物に用いたときに優れた分散性、加工性、靭性、低発熱性及び耐摩耗性を示す配合剤、及び、上記配合剤を含有するゴム組成物を提供することを目的とする。
【課題を解決するための手段】
【０００７】
上述のとおり、本発明者らの検討の結果から、特許文献１の実施例で使用されている変性共役ジエン系ゴムを配合剤として用いた場合、補強用充填剤の分散性が不十分となることが分かっている。より具体的には、補強用充填剤を含有するゴム組成物に対して、特許文献１の実施例で使用されている重量平均分子量が８万の変性ブタジエンポリマー（変性ＢＲ）を配合しても、補強用充填剤の分散性が不十分となることが分かっている。
このようななか、本発明者らが変性ブタジエンポリマーのサイズに着目し検討を行ったところ、変性ブタジエンポリマーの重量平均分子量及び分子量分布と補強用充填剤の分散性との間に顕著な相関が見られること、そして、重量平均分子量及び分子量分布を特定の範囲にすることで補強用充填剤の分散性が大幅に向上することが明らかになった。
本発明は上記知見に基づくものであり、その具体的な構成は以下のとおりである。
【０００８】
（１）  窒素原子及びケイ素原子を含む官能基を末端に有し、
重量平均分子量が１，０００以上１５，０００以下であり、分子量分布が２．０以下である、変性ブタジエンポリマー。
（２）  粘度が、変性前のブタジエンポリマーの粘度に対して、１５０〜２４０％である、上記（１）に記載の変性ブタジエンポリマー。ただし、上記粘度は、コーンプレート型粘度計を用いて測定したものとする。
（３）  重量平均分子量が１５，０００超であるゴム成分と、補強用充填剤と、上記（１）又は（２）に記載の変性ブタジエンポリマーとを含有し、
上記補強用充填剤の含有量が、上記ゴム成分１００質量部に対して、５０〜２００質量部であり、
上記変性ブタジエンポリマーの含有量が、上記補強用充填剤の含有量に対して、１〜２５質量％である、ゴム組成物。
（４）  上記補強用充填剤が、カーボンブラック及びシリカからなる群より選択される少なくとも１種を含有し、
上記シリカが、窒素吸着比表面積が１９４ｍ２／ｇ以上であり、ＣＴＡＢ吸着比表面積が１８５ｍ２／ｇ以上であり、ＣＴＡＢ吸着比表面積に対する窒素吸着比表面積の比が０．９〜１．４である、上記（３）に記載のゴム組成物。
（５）  さらに、シランカップリング剤を含有し、
上記シランカップリング剤の含有量が、上記シリカの含有量に対して、１〜２０質量％である、上記（４）に記載のゴム組成物。
（６）  上記ゴム成分のガラス転移温度が、−６０℃以上である、上記（３）〜（５）のいずれかに記載のゴム組成物。
【発明の効果】
【０００９】
以下に示すように、本発明によれば、補強用充填剤を含有するゴム組成物に用いたときに優れた分散性、加工性、靭性、低発熱性及び耐摩耗性を示す配合剤、及び、上記配合剤を含有するゴム組成物を提供することができる。
【発明を実施するための形態】
【００１０】
以下に、本発明の配合剤である変性ブタジエンポリマー、及び、上記変性ブタジエンポリマーを含有するゴム組成物について説明する。
なお、本明細書において「〜」を用いて表される数値範囲は、「〜」の前後に記載される数値を下限値および上限値として含む範囲を意味する。
【００１１】
［特定変性ＢＲ］
本発明の配合剤である変性ブタジエンポリマーは、窒素原子及びケイ素原子を含む官能基（以下、「特定官能基」とも言う）を末端に有し、重量平均分子量が１，０００以上１５，０００以下であり、分子量分布が２．０以下である、ブタジエンポリマー（ブタジエン重合体）である。
以下、本発明の配合剤である変性ブタジエンポリマーを「特定変性ＢＲ」とも言う。
【００１２】
特定変性ＢＲはこのような構成をとることにより、補強用充填剤を含有するゴム組成物に用いたときに、ゴム組成物中の補強用充填剤が優れた分散性を示すものと考えられる。
その理由は詳細には明らかではないが、特定変性ＢＲが有する特定官能基中の窒素原子及びケイ素原子が補強用充填剤と相互作用することで補強用充填剤の凝集を防ぐためと考えられる。ここで、上述のとおり、本発明者らの検討の結果、変性ＢＲのサイズ（重量平均分子量、分子量分布）と補強用充填剤の分散性との間に臨界性が見られることが分かっている。これは、変性ＢＲのサイズ（重量平均分子量、分子量分布）が上述した特定の範囲にある場合に、補強用充填剤同士の凝集体の隙間に極めて介入し易くなり、結果として、補強用充填剤の分散性が大幅に向上するためと推測される。
【００１３】
以下、特定変性ＢＲについて詳述する。
上述のとおり、特定変性ＢＲは、窒素原子及びケイ素原子を含む官能基（特定官能基）を末端に有し、重量平均分子量が１，０００以上１５，０００以下であり、分子量分布が２．０以下である、ブタジエンポリマー（変性ブタジエンポリマー）である。
【００１４】
〔特定官能基〕
上述のとおり、特定変性ＢＲは、窒素原子及びケイ素原子を含む官能基（特定官能基）を末端に有する。なお、特定官能基は少なくとも１つの末端に有すればよい。
【００１５】
＜好適な態様＞
特定官能基は窒素原子及びケイ素原子を含む官能基であれば特に制限されないが、本発明の効果がより優れる理由から、窒素原子をアミノ基（−ＮＲ２：Ｒは水素原子又は炭化水素基）として含むのが好ましく、ケイ素原子をヒドロカルビルオキシシリル基（≡ＳｉＯＲ：Ｒは炭化水素基）として含むのが好ましい。
【００１６】
特定官能基は、本発明の効果がより優れる理由から、下記式（Ｍ）で表される基であることが好ましい。
【００１７】
【化１】
2018188598.tif 000002
【００１８】
上記式（Ｍ）中、Ｒ１及びＲ２は、それぞれ独立に、水素原子または置換基を表す。
上記式（Ｍ）中、Ｌは、２価の有機基を表す。
【００１９】
上記置換基は１価の置換基であれば特に制限されないが、例えば、ハロゲン原子、ヒドロキシ基、ニトロ基、カルボキシ基、アルコキシ基、アミノ基、メルカプト基、アシル基、イミド基、ホスフィノ基、ホスフィニル基、シリル基、ヘテロ原子を有していてもよい炭化水素基などが挙げられる。
上記ハロゲン原子としては、例えば、フッ素原子、塩素原子、臭素原子、ヨウ素原子などが挙げられる。
上記ヘテロ原子を有していてもよい炭化水素基のヘテロ原子としては、例えば、酸素原子、窒素原子、硫黄原子、リン原子などが挙げられる。
上記ヘテロ原子を有していてもよい炭化水素基としては、例えば、脂肪族炭化水素基、芳香族炭化水素基、またはこれらを組み合わせた基などが挙げられる。
上記脂肪族炭化水素基は、直鎖状、分岐鎖状、環状のいずれであってもよい。上記脂肪族炭化水素基の具体例としては、直鎖状または分岐状のアルキル基（特に、炭素数１〜３０）、直鎖状または分岐状のアルケニル基（特に、炭素数２〜３０）、直鎖状または分岐状のアルキニル基（特に、炭素数２〜３０）などが挙げられる。
上記芳香族炭化水素基としては、例えば、フェニル基、トリル基、キシリル基、ナフチル基などの炭素数６〜１８の芳香族炭化水素基などが挙げられる。
【００２０】
上記式（Ｍ）中、Ｒ１は、本発明の効果がより優れる理由から、水素原子、アルキル基（好ましくは、炭素数１〜１０）、アルキルシリル基（好ましくは、炭素数１〜１０）、芳香族炭化水素基（好ましくは、炭素数６〜１８）であることが好ましく、水素原子であることがより好ましい。
複数あるＲ１は同一であっても異なっていてもよい。
【００２１】
Ｒ２は、本発明の効果がより優れる理由から、ヒドロカルビルオキシ基（−ＯＲ基：Ｒは炭化水素基）であることが好ましく、アルコキシ基（好ましくは、炭素数１〜１０）であることがより好ましい。
【００２２】
上述のとおり、上記式（Ｍ）中、Ｌは、単結合又は２価の有機基を表す。
２価の有機基としては、例えば、脂肪族炭化水素基（例えば、アルキレン基。好ましくは炭素数１〜１０）、芳香族炭化水素基（例えば、アリーレン基。好ましくは炭素数６〜１８）、−Ｏ−、−Ｓ−、−ＳＯ２−、−Ｎ（Ｒ）−（Ｒ：アルキル基）、−ＣＯ−、−ＮＨ−、−ＣＯＯ−、−ＣＯＮＨ−、またはこれらを組み合わせた基（例えば、アルキレンオキシ基（−ＣｍＨ２ｍＯ−：ｍは正の整数）、アルキレンオキシカルボニル基、アルキレンカルボニルオキシ基など）などが挙げられる。
Ｌは、本発明の効果がより優れる理由から、アルキレン基（好ましくは、炭素数１〜１０）であることが好ましい。
【００２３】
上記式（Ｍ）中、ｎは、０〜２の整数を表す。
ｎは、本発明の効果がより優れる理由から、２であることが好ましい。
【００２４】
上記式（Ｍ）中、ｍは、１〜３の整数を表す。
ｍは、本発明の効果がより優れる理由から、１であることが好ましい。
【００２５】
上記式（Ｍ）中、ｎ及びｍは、ｎ＋ｍ＝３の関係式を満たす。
【００２６】
上記式（Ｍ）中、＊は、結合位置を表す。
【００２７】
〔重量平均分子量〕
上述のとおり、特定変性ＢＲの重量平均分子量（Ｍｗ）は、１，０００以上１５，０００以下である。なかでも、本発明の効果がより優れる理由から、５，０００以上１０，０００未満であることが好ましい。
【００２８】
〔数平均分子量〕
特定変性ＢＲの数平均分子量は特定変性ＢＲの重量平均分子量及び分子量分布が特定の範囲にあれば特に制限されないが、本発明の効果がより優れる理由から、１，０００以上１５，０００以下であることが好ましく、５，０００以上１０，０００未満であることがより好ましい。
【００２９】
〔分子量分布〕
上述のとおり、特定変性ＢＲの分子量分布（Ｍｗ／Ｍｎ）は２．０以下である。なかでも、本発明の効果がより優れる理由から、１．７以下であることが好ましく、１．５以下であることがより好ましく、１．３以下であることがさらに好ましい。
下限は特に制限されないが、通常、１．０以上である。
【００３０】
なお、本明細書において、重量平均分子量（Ｍｗ）及び数平均分子量（Ｍｎ）は、以下の条件のゲルパーミエーションクロマトグラフィー（ＧＰＣ）測定により得られる標準ポリスチレン換算値とする。
・溶媒：テトラヒドロフラン
・検出器：ＲＩ検出器
【００３１】
〔ミクロ構造〕
＜ビニル構造＞
特定変性ＢＲにおいて、ビニル構造の割合は特に制限されないが、本発明の効果がより優れる理由から、１０〜５０モル％であることが好ましく、２０〜４０モル％であることがより好ましい。
ここで、ビニル構造の割合とは、ブタジエンに由来する繰り返し単位のうち、ビニル構造を有する繰り返し単位が占める割合（モル％）を言う。
【００３２】
＜１，４−トランス構造＞
特定変性ＢＲにおいて、１，４−トランス構造の割合は特に制限されないが、本発明の効果がより優れる理由から、１０〜７０モル％であることが好ましく、３０〜５０モル％であることがより好ましい。
ここで、１，４−トランス構造の割合とは、ブタジエンに由来する全繰り返し単位のうち、１，４−トランス構造を有する繰り返し単位が占める割合（モル％）を言う。
【００３３】
＜１，４−シス構造＞
特定変性ＢＲにおいて、１，４−シス構造の割合は特に制限されないが、本発明の効果がより優れる理由から、１０〜５０モル％であることが好ましく、２０〜４０モル％であることがより好ましい。
ここで、１，４−シス構造の割合とは、ブタジエンに由来する全繰り返し単位のうち、１，４−シス構造を有する繰り返し単位が占める割合（モル％）を言う。
【００３４】
なお、以下、「ビニル構造の割合（モル％）、１，４−トランス構造の割合（モル％）、１，４−シス構造の割合（モル％）」を「ビニル／トランス／シス」とも表す。
【００３５】
〔ガラス転移温度〕
特定変性ＢＲのガラス転移温度（Ｔｇ）は特に制限されないが、本発明の効果がより優れる理由から、−１００〜−６０℃であることが好ましく、−９０〜−７０℃であることがより好ましく、−８５〜−７５℃であることがさらに好ましい。
なお、本明細書において、ガラス転移温度（Ｔｇ）は、示差走査熱量計（ＤＳＣ）を用いて１０℃／分の昇温速度で測定し、中点法にて算出したものとする。
【００３６】
〔粘度〕
特定変性ＢＲの粘度は特に制限されないが、本発明の効果がより優れる理由から、１，０００〜１０，０００ｍＰａ・ｓであることが好ましく、３，０００〜６，０００ｍＰａ・ｓであることがより好ましい。
また、特定変性ＢＲを変性する前のブタジエンポリマーの粘度は特に制限されないが、本発明の効果がより優れる理由から、５００〜５，０００ｍＰａ・ｓであることが好ましく、１，５００〜３，０００ｍＰａ・ｓであることがより好ましい。
また、特定変性ＢＲの粘度は、本発明の効果がより優れる理由から、変性前のブタジエンポリマーの粘度に対して、１５０〜２４０％であることが好ましい。以下、変性前の特定変性ＢＲに対する変性後の特性変性ＢＲの粘度を「粘度（変性後／変性前）」とも言う。
なお、本明細書において、粘度は、ＪＩＳ  Ｋ５６００−２−３に準じて、コーンプレート型粘度計を用いて測定したものとする。
【００３７】
〔特定変性ＢＲの製造方法〕
特定変性ＢＲを製造する方法は特に制限されず、従来公知の方法を用いることができる。分子量及び分子量分布を特定の範囲する方法は特に制限されないが、開始剤とモノマーと停止剤との量比、反応温度、及び、開始剤を添加する速度などを調整する方法などが挙げられる。
【００３８】
＜好適な態様＞
特定変性ＢＲを製造する方法の好適な態様としては、例えば、有機リチウム化合物を用いてブタジエンを重合し、その後、窒素原子及びケイ素原子を含む求電子剤を用いて重合を停止する方法（以下、「本発明の方法」とも言う）が挙げられる。本発明の方法を用いた場合、得られる特定変性ＢＲは、補強用充填剤を含有するゴム組成物に用いたときに、より優れた分散性、加工性、靭性、低発熱性及び耐摩耗性を示す。
【００３９】
（有機リチウム化合物）
上記有機リチウム化合物は特に制限されないが、その具体例としては、ｎ−ブチルリチウム、ｓｅｃ−ブチルリチウム、ｔｅｒｔ−ブチルリチウム、ｎ−プロピルリチウム、ｉｓｏ−プロピルリチウム、ベンジルリチウム等のモノ有機リチウム化合物；１，４−ジリチオブタン、１，５−ジリチオペンタン、１，６−ジリチオヘキサン、１，１０−ジリチオデカン、１，１−ジリチオジフェニレン、ジリチオポリブタジエン、ジリチオポリイソプレン、１，４−ジリチオベンゼン、１，２−ジリチオ−１，２−ジフェニルエタン、１，４−ジリチオ−２−エチルシクロヘキサン、１，３，５−トリリチオベンゼン、１，３，５−トリリチオ−２，４，６−トリエチルベンゼン等の多官能性有機リチウム化合物が挙げられる。なかでも、本発明の効果がより優れる理由から、ｎ−ブチルリチウム、ｓｅｃ−ブチルリチウム、ｔｅｒｔ−ブチルリチウムのモノ有機リチウム化合物が好ましい。
【００４０】
有機リチウム化合物の使用量は特に制限されないが、本発明の効果がより優れる理由から、ブタジエンに対して、０．００１〜１０モル％であることが好ましい。
【００４１】
（ブタジエンの共重合）
有機リチウム化合物を用いてブタジエンを重合する方法は特定に制限されないが、ブタジエンを含有する有機溶媒溶液に上述した有機リチウム化合物を加え、０〜１２０℃（好ましくは３０〜１００℃）の温度範囲で撹拌する方法などが挙げられる。
【００４２】
（特定求電子剤）
本発明の方法では、窒素原子及びケイ素原子を含む求電子剤（以下、「特定求電子剤」とも言う）を用いてブタジエンの重合を停止する。特定求電子剤を用いて重合を停止することで、上述した特定官能基を末端に有する変性ブタジエンポリマーが得られる。
特定求電子剤は窒素原子及びケイ素原子を含む化合物であれば特に制限されないが、本発明の効果がより優れる理由から、窒素原子をアミノ基（−ＮＲ２：Ｒは水素原子又は炭化水素基）として含むのが好ましく、ケイ素原子をヒドロカルビルオキシシリル基（≡ＳｉＯＲ：Ｒは炭化水素基）として含むのが好ましい。
【００４３】
特定求電子剤は、本発明の効果がより優れる理由から、シラザンであることが好ましく、環状シラザンであることがより好ましい。ここで、シラザンとは、ケイ素原子と窒素原子とが直接結合した構造を有する化合物（Ｓｉ−Ｎ結合を有する化合物）を意図する。
【００４４】
上記環状シラザンは、本発明の効果がより優れる理由から、下記式（Ｓ）で表される化合物であることが好ましい。
【００４５】
【化２】
2018188598.tif 000003
【００４６】
上記式（Ｓ）中、Ｒ１〜Ｒ３は、それぞれ独立に、水素原子または置換基を表す。置換基の具体例及び好適な態様は上述した式（Ｍ）中のＲ１及びＲ２と同じである。
上記式（Ｓ）中、Ｌは、２価の有機基を表す。２価の有機基の具体例及び好適な態様は、上述した式（Ｍ）中のＬと同じである。
【００４７】
上記式（Ｓ）中、Ｒ１は、本発明の効果がより優れる理由から、アルキル基（好ましくは、炭素数１〜１０）、アルキルシリル基（好ましくは、炭素数１〜１０）、芳香族炭化水素基（好ましくは、炭素数６〜１８）であることが好ましく、アルキルシリル基であることがより好ましい。
【００４８】
上記式（Ｓ）中、Ｒ２及びＲ３は、本発明の効果がより優れる理由から、それぞれ独立に、ヒドロカルビルオキシ基（−ＯＲ基：Ｒは炭化水素基）であることが好ましく、アルコキシ基（好ましくは、炭素数１〜１０）であることがより好ましい。
【００４９】
上記式（Ｓ）中、Ｌは、本発明の効果がより優れる理由から、アルキレン基（好ましくは炭素数１〜１０、より好ましくは２〜８、さらに好ましくは３〜５）であることが好ましい。
【００５０】
上記式（Ｓ）で表される化合物としては、例えば、Ｎ−ｎ−ブチル−１，１−ジメトキシ−２−アザシラシクロペンタン、Ｎ−フェニル−１，１−ジメトキシ−２−アザシラシクロペンタン、Ｎ−トリメチルシリル−１，１−ジメトキシ−２−アザシラシクロペンタン、Ｎ−トリメチルシリル−１，１−ジエトキシ−２−アザシラシクロペンタンなどが挙げられる。
なお、環状シラザンのケイ素原子は求電子性を示すと考えられる。
【００５１】
有機リチウム化合物に対する特定求電子剤の量は特に制限されないが、本発明の効果がより優れる理由から、モル比で、０．１〜１０であることが好ましく、１〜５であることがより好ましい。
【００５２】
［ゴム組成物］
本発明のゴム組成物（以下、「本発明の組成物」とも言う）は、重量平均分子量が１５，０００超であるゴム成分と、補強用充填剤と、上述した特定変性ＢＲとを含有するゴム組成物である。
【００５３】
〔ゴム成分〕
上記ゴム成分は重量平均分子量（Ｍｗ）が１５，０００超のゴム成分であれば特に制限されない。
上記ゴム成分は、本発明の効果がより優れる理由から、ジエン系ゴムであることが好ましい。ジエン系ゴムの具体例としては、天然ゴム（ＮＲ）、イソプレンゴム（ＩＲ）、ブタジエンゴム（ＢＲ）、スチレンブタジエンゴム（ＳＢＲ）、アクリロニトリル−ブタジエン共重合ゴム（ＮＢＲ）、ブチルゴム（ＩＩＲ）、ハロゲン化ブチルゴム（Ｂｒ−ＩＩＲ、Ｃｌ−ＩＩＲ）、クロロプレンゴム（ＣＲ）などが挙げられる。なかでも、本発明の効果がより優れる理由から、ＳＢＲ及びＢＲが好ましい。
【００５４】
上記ＳＢＲのスチレン単位（スチレンに由来する繰り返し単位）の含有量（スチレン単位含有量）は特に制限されないが、本発明の効果がより優れる理由から、５〜５０質量％であることが好ましい。
また、上記ＳＢＲのビニル構造の割合は特に制限されないが、本発明の効果がより優れる理由から、５〜８０％であることが好ましく、１０〜７５％であることがより好ましく、２０〜７０％であることがさらに好ましい。ここで、ビニル構造の割合とは、ブタジエンに由来する繰り返し単位のうち、ビニル構造を有する繰り返し単位が占める割合（モル％）を言う。
【００５５】
＜重量平均分子量＞
上述のとおり、ゴム成分の重量平均分子量（Ｍｗ）は１５，０００超である。ゴム成分のＭｗは、本発明の効果がより優れる理由から、１００，０００〜１０，０００，０００であることが好ましい。
重量平均分子量の測定方法は上述のとおりである。
【００５６】
＜ガラス転移温度＞
ゴム成分のガラス転移温度（Ｔｇ）は特に制限されないが、本発明の効果がより優れる理由から、−６０℃以上であることが好ましい。上限は特に制限されないが、本発明の効果がより優れる理由から、０℃以下であることが好ましく、−２０℃以下であることがより好ましい。Ｔｇの測定方法は上述のとおりである。
なお、ゴム成分が油展品である場合、ゴム成分のガラス転移温度は、油展成分（オイル）を含まない状態におけるガラス転移温度とする。また、ゴム成分が２種以上のゴム成分を含む場合、ゴム成分のガラス転移温度は、平均ガラス転移温度とする。ここで、平均ガラス転移温度とは、各ゴム成分のガラス転移温度に各ゴム成分の質量分率を乗じた合計（ガラス転移温度の加重平均値）であり、すべてのゴム成分の質量分率の合計を１とする。
【００５７】
〔補強用充填剤〕
本発明の組成物に含有される補強用充填剤は特に制限されないが、シリカ及びカーボンブラックからなる群より選択される少なくとも１種が好ましい。
本発明の組成物において、補強用充填剤の含有量は特に制限されないが、本発明の効果がより優れる理由から、上述したゴム成分１００質量部に対して、５０〜２００質量部であることが好ましく、６０〜１００質量部であることがより好ましい。
なお、本発明の組成物が２種以上の補強用充填剤を含有する場合、補強用充填剤の含有量は合計の含有量を意味する。
【００５８】
＜シリカ＞
本発明の組成物は、本発明の効果がより優れる理由から、補強用充填剤としてシリカを含有するのが好ましい。
上記シリカは特に制限されず、従来公知の任意のシリカを用いることができる。
上記シリカとしては、例えば、湿式シリカ、乾式シリカ、ヒュームドシリカ、珪藻土などが挙げられる。上記シリカは、１種のシリカを単独で用いても、２種以上のシリカを併用してもよい。
【００５９】
上記シリカのセチルトリメチルアンモニウムブロマイド（ＣＴＡＢ）吸着比表面積（以下、「ＣＴＡＢ吸着比表面積」を単に「ＣＴＡＢ」とも言う）は特に制限されないが、本発明の効果がより優れる理由から、１００〜３００ｍ２／ｇであることが好ましく、１８５ｍ２／ｇ以上であることがより好ましい。
ここで、ＣＴＡＢ吸着比表面積は、シリカ表面へのＣＴＡＢ吸着量をＪＩＳ  Ｋ６２１７−３：２００１「第３部：比表面積の求め方−ＣＴＡＢ吸着法」にしたがって測定した値である。
【００６０】
上記シリカの窒素吸着比表面積（Ｎ２ＳＡ）は特に制限されないが、本発明の効果がより優れる理由から、１００〜３００ｍ２／ｇであることが好ましく、１９４ｍ２／ｇ以上であることがより好ましい。
ここで、Ｎ２ＳＡは、シリカがゴム分子との吸着に利用できる表面積の代用特性であり、シリカ表面への窒素吸着量をＪＩＳ  Ｋ６２１７−２：２００１「第２部：比表面積の求め方−窒素吸着法−単点法」にしたがって測定した値である。
【００６１】
シリカのＣＴＡＢ吸着比表面積に対するシリカ窒素吸着比表面積の比（Ｎ２ＳＡ／ＣＴＡＢ）は特に制限されないが、本発明の効果がより優れる理由から、０．９〜１．４であることが好ましい。
【００６２】
本発明の組成物において、シリカの含有量は特に制限されないが、本発明の効果がより優れる理由から、上述したゴム成分１００質量部に対して、１０〜１５０質量部であることが好ましく、５０〜１００質量部であることがより好ましい。
【００６３】
＜カーボンブラック＞
本発明の組成物は、本発明の効果がより優れる理由から、補強用充填剤としてカーボンブラックを含有するのが好ましい。上記カーボンブラックは、１種のカーボンブラックを単独で用いても、２種以上のカーボンブラックを併用してもよい。
上記カーボンブラックは特に限定されず、例えば、ＳＡＦ−ＨＳ、ＳＡＦ、ＩＳＡＦ−ＨＳ、ＩＳＡＦ、ＩＳＡＦ−ＬＳ、ＩＩＳＡＦ−ＨＳ、ＨＡＦ−ＨＳ、ＨＡＦ、ＨＡＦ−ＬＳ、ＦＥＦ、ＧＰＦ、ＳＲＦ等の各種グレードのものを使用することができる。
上記カーボンブラックの窒素吸着比表面積（Ｎ２ＳＡ）は特に制限されないが、本発明の効果がより優れる理由から、５０〜２００ｍ２／ｇであることが好ましく、７０〜１５０ｍ２／ｇであることがより好ましい。
ここで、窒素吸着比表面積（Ｎ2ＳＡ）は、カーボンブラック表面への窒素吸着量をＪＩＳ  Ｋ６２１７−２：２００１「第２部：比表面積の求め方−窒素吸着法−単点法」にしたがって測定した値である。
【００６４】
本発明の組成物において、カーボンブラックの含有量は特に制限されないが、本発明の効果がより優れる理由から、上述したゴム成分１００質量部に対して、１〜１００質量部であることが好ましく、２〜１０質量部であることがより好ましい。
【００６５】
〔特定変性ＢＲ〕
上述のとおり、本発明の組成物は上述した特定変性ＢＲを含有する。
本発明の組成物において、特定変性ＢＲの含有量は特に制限されないが、本発明の効果がより優れる理由から、上述した補強用充填剤の含有量に対して、１〜２５質量％であることが好ましく、２．０〜１０．０質量％であることがより好ましい。
また、特定変性ＢＲの含有量は、本発明の効果がより優れる理由から、上述したゴム成分１００質量部に対して、１質量部以上１０質量部未満であることが好ましい。
【００６６】
〔シランカップリング剤〕
本発明の組成物は、本発明の効果がより優れる理由から、シランカップリング剤を含有するのが好ましい。上記シランカップリング剤は、１種を単独で用いてもよく、２種以上を併用してもよい。
上記シランカップリング剤は、加水分解性基および有機官能基を有するシラン化合物であれば特に制限されない。
上記加水分解性基は特に制限されないが、例えば、アルコキシ基、フェノキシ基、カルボキシル基、アルケニルオキシ基などが挙げられる。なかでも、アルコキシ基であることが好ましい。加水分解性基がアルコキシ基である場合、アルコキシ基の炭素数は、１〜１６であることが好ましく、１〜４であることがより好ましい。炭素数１〜４のアルコキシ基としては、例えば、メトキシ基、エトキシ基、プロポキシ基などが挙げられる。
【００６７】
上記有機官能基は特に制限されないが、有機化合物と化学結合を形成し得る基であることが好ましく、例えば、エポキシ基、ビニル基、アクリロイル基、メタクリロイル基、アミノ基、スルフィド基、メルカプト基などが挙げられ、なかでも、スルフィド基、メルカプト基が好ましい。
【００６８】
上記シランカップリング剤は硫黄含有シランカップリング剤であることが好ましい。
【００６９】
上記シランカップリング剤の具体例としては、ビス（３−トリエトキシシリルプロピル）テトラスルフィド、ビス（３−トリメトキシシリルプロピル）テトラスルフィド、ビス（３−トリエトキシシリルプロピル）ジスルフィド、メルカプトプロピルトリメトキシシラン、メルカプトプロピルトリエトキシシラン、３−トリメトキシシリルプロピル−Ｎ，Ｎ−ジメチルチオカルバモイル−テトラスルフィド、トリメトキシシリルプロピル−メルカプトベンゾチアゾールテトラスルフィド、トリエトキシシリルプロピル−メタクリレート−モノスルフィド、ジメトキシメチルシリルプロピル−Ｎ，Ｎ−ジメチルチオカルバモイル−テトラスルフィド等が挙げられ、これらのうち１種を単独で用いてもよく、２種以上を併用してもよい。
【００７０】
本発明の組成物において、シランカップリング剤の含有量は特に制限されないが、本発明の効果がより優れる理由から、上述したシリカの含有量に対して１〜２０質量％であることが好ましく、５〜１０質量％であることがより好ましい。
【００７１】
〔その他の成分〕
本発明の組成物は、必要に応じて、その効果や目的を損なわない範囲で上述した成分以外の成分（その他の成分）を含有することができる。
そのような成分としては、例えば、テルペン樹脂（好ましくは、芳香族変性テルペン樹脂）、熱膨張性マイクロカプセル、酸化亜鉛（亜鉛華）、ステアリン酸、老化防止剤、ワックス、加工助剤、オイル、液状ポリマー、熱硬化性樹脂、加硫剤（例えば、硫黄）、加硫促進剤などのゴム組成物に一般的に使用される各種添加剤などが挙げられる。
【００７２】
〔用途〕
本発明の組成物は、タイヤ、コンベアベルト、ホース、防振材、ゴムロール、鉄道車両の外幌等に好適に用いられる。なかでも、タイヤに好適に用いられる。
【実施例】
【００７３】
以下、実施例により、本発明についてさらに詳細に説明するが、本発明はこれらに限定されるものではない。
【００７４】
〔合成例〕
以下のとおり、比較変性ＢＲ１〜２及び特定変性ＢＲ１〜４を合成した。
ここで、特定変性ＢＲ１〜４は、いずれも、特定官能基に該当する後述する式（ｍ１）で表される官能基を末端に有し、Ｍｗが１０００以上１５，０００以下であり、Ｍｗ／Ｍｎが２．０以下である変性ＢＲであるため、上述した「特定変性ＢＲ」に該当する。一方、比較変性ＢＲ１は、後述する式（ｍ１）で表される官能基を末端に有し、Ｍｗ／Ｍｎが２．０以下であるが、Ｍｗが１５，０００を超える変性ＢＲであるため、上述した「特定変性ＢＲ」に該当しない。また、比較変性ＢＲ２は、後述する式（ｍ１）で表される官能基を末端に有し、Ｍｗが１０００以上１５，０００以下であるが、Ｍｗ／Ｍｎが２．０を超える変性ＢＲであるため、上述した「特定変性ＢＲ」に該当しない。
【００７５】
＜比較変性ＢＲ１＞
ｎ−ＢｕＬｉ（ｎ−ブチルリチウム）（関東化学製：１．６０ｍｏｌ／Ｌ（ヘキサン溶液），２１ｍＬ，３３．６ｍｍｏｌ）を、１，３−ブタジエン（２３０ｇ，４２５９ｍｍｏｌ）及び２，２−ジ（２−テトラヒドロフリル）プロパン（東京化成製，０．１ｍＬ，０．５５ｍｍｏｌ）のシクロヘキサン（３．０ｋｇ）混合溶液に加えて、室温で６時間攪拌した。反応後、Ｎ−トリメチルシリル−１，１−ジメトキシ−２−アザシラシクロペンタン（以下構造）（１５ｇ，６８．５ｍｍｏｌ）を投入し、重合を停止した。
【００７６】
【化３】
2018188598.tif 000004
【００７７】
得られた溶液を取り出し、減圧下で濃縮した。その濃縮溶液をメタノール（５．０Ｌ）に流し込み、メタノール不溶成分を分離した。その結果、下記式（ｍ１）（ここで、＊は結合位置を表す）で表される官能基を末端に有する変性ＢＲ（比較変性ＢＲ１）（２１２ｇ，Ｍｎ＝１７，４００，Ｍｗ＝１９，２００，Ｍｗ／Ｍｎ＝１．１）を９２％の収率で得た。なお、ＩＲ分析によって、シス／トランス／ビニル＝２１／３３／４６と見積もられた。また、Ｔｇは−７０℃であった。
【００７８】
【化４】
2018188598.tif 000005
【００７９】
＜比較変性ＢＲ２＞
ｎ−ＢｕＬｉ（関東化学製：１．６０ｍｏｌ／Ｌ（ヘキサン溶液），２３．２ｍＬ，３７．２ｍｍｏｌ）を、１，３−ブタジエン（４６１ｇ，８５１８ｍｍｏｌ）及び２，２−ジ（２−テトラヒドロフリル）プロパン（東京化成製，０．２ｍＬ，１．０９ｍｍｏｌ）のシクロヘキサン（４．２０ｋｇ）混合溶液に加えて、室温で攪拌した。１時間３０分おきに、ｎ−ＢｕＬｉを２３．２ｍＬずつ、合計で９２．８ｍＬ添加し、反応を開始してから６時間後、Ｎ−トリメチルシリル−１，１−ジメトキシ−２−アザシラシクロペンタン（６０ｇ，２７４ｍｍｏｌ）を投入し、重合を停止した。得られた溶液を取り出し、減圧下で濃縮した。その濃縮溶液をメタノール（１０Ｌ）に流し込み、メタノール不溶成分を分離した。その結果、上記式（ｍ１）で表される官能基を末端に有する変性ＢＲ（比較変性ＢＲ２）（７４０ｇ，Ｍｎ＝４，０００，Ｍｗ＝８，８００，Ｍｗ／Ｍｎ＝２．２）を９７％の収率で得た。なお、ＩＲ分析によって、シス／トランス／ビニル＝２３／３８／３９と見積もられた。また、Ｔｇは−７７℃であった。
【００８０】
＜特定変性ＢＲ１＞
ｎ−ＢｕＬｉ（関東化学製：１．６０ｍｏｌ／Ｌ（ヘキサン溶液），５０ｍＬ，８０ｍｍｏｌ）を、１，３−ブタジエン（１９８ｇ，３６６７ｍｍｏｌ）及び２，２−ジ（２−テトラヒドロフリル）プロパン（東京化成製，０．１ｍＬ，０．５５ｍｍｏｌ）のシクロヘキサン（２．９６ｋｇ）混合溶液に加えて、室温で６時間攪拌した。反応後、Ｎ−トリメチルシリル−１，１−ジメトキシ−２−アザシラシクロペンタン（３０ｇ，１３７ｍｍｏｌ）を投入し、重合を停止した。得られた溶液を取り出し、減圧下で濃縮した。その濃縮溶液をメタノール（５．０Ｌ）に流し込み、メタノール不溶成分を分離した。その結果、上記式（ｍ１）で表される官能基を末端に有する変性ＢＲ（特定変性ＢＲ１）（１８２ｇ，Ｍｎ＝４，１００，Ｍｗ＝４，４００，Ｍｗ／Ｍｎ＝１．１）を９２％の収率で得た。なお、ＩＲ分析によって、シス／トランス／ビニル＝３１／４５／２４と見積もられた。また、Ｔｇは−８３℃であった。また、粘度（変性後／変性前）は１９６％であった。
【００８１】
＜特定変性ＢＲ２＞
ｎ−ＢｕＬｉ（関東化学製：１．６０ｍｏｌ／Ｌ（ヘキサン溶液），２７ｍＬ，４３．２ｍｍｏｌ）を、１，３−ブタジエン（２０５ｇ，３７８６ｍｍｏｌ）及び２，２−ジ（２−テトラヒドロフリル）プロパン（東京化成製，０．１ｍＬ，０．５５ｍｍｏｌ）のシクロヘキサン（２．９６ｋｇ）混合溶液に加えて、室温で６時間攪拌した。反応後、Ｎ−トリメチルシリル−１，１−ジメトキシ−２−アザシラシクロペンタン（１５ｇ，１３７ｍｍｏｌ）を投入し、重合を停止した。得られた溶液を取り出し、減圧下で濃縮した。その濃縮溶液をメタノール（１０Ｌ）に流し込み、メタノール不溶成分を分離した。その結果、上記式（ｍ１）で表される官能基を末端に有する変性ＢＲ（特定変性ＢＲ２）（１９９ｇ，Ｍｎ＝７，６００，Ｍｗ＝８，１００，Ｍｗ／Ｍｎ＝１．１）を９７％の収率で得た。なお、ＩＲ分析によって、シス／トランス／ビニル＝２４／４０／３６と見積もられた。また、Ｔｇは−８０℃であった。また、粘度（変性後／変性前）は２０４％であった。
【００８２】
＜特定変性ＢＲ３＞
ｎ−ＢｕＬｉ（関東化学製：１．６０ｍｏｌ／Ｌ（ヘキサン溶液），１７ｍＬ，２７．２ｍｍｏｌ）を、１，３−ブタジエン（２５６ｇ，４７３２ｍｍｏｌ）及び２，２−ジ（２−テトラヒドロフリル）プロパン（東京化成製，０．１ｍＬ，０．５５ｍｍｏｌ）のシクロヘキサン（３．５ｋｇ）混合溶液に加えて、室温で３時間攪拌した。その後、ｎ−ＢｕＬｉを１７ｍＬ加えて３時間攪拌した。反応後、Ｎ−トリメチルシリル−１，１−ジメトキシ−２−アザシラシクロペンタン（２５ｇ，１１４ｍｍｏｌ）を投入し、重合を停止した。得られた溶液を取り出し、減圧下で濃縮した。その濃縮溶液をメタノール（５．０Ｌ）に流し込み、メタノール不溶成分を分離した。その結果、上記式（ｍ１）で表される官能基を末端に有する変性ＢＲ（特定変性ＢＲ３）（７４０ｇ，Ｍｎ＝６，３００，Ｍｗ＝９，４００，Ｍｗ／Ｍｎ＝１．５）を９５％の収率で得た。なお、ＩＲ分析によって、シス／トランス／ビニル＝２４／３８／３８と見積もられた。また、Ｔｇは−７６℃であった。また、粘度（変性後／変性前）は１８１％であった。
【００８３】
＜特定変性ＢＲ４＞
ｎ−ＢｕＬｉ（関東化学製：１．６０ｍｏｌ／Ｌ（ヘキサン溶液），９２ｍＬ，１４７．２ｍｍｏｌ）を、１，３−ブタジエン（７６２ｇ，１４０７８ｍｍｏｌ）及び２，２−ジ（２−テトラヒドロフリル）プロパン（東京化成製，０．２５ｍＬ，１．３６ｍｍｏｌ）のシクロヘキサン（４．１５ｋｇ）混合溶液に加えて、室温で６時間攪拌した。反応後、１，１，１−トリメチル−Ｎ−［３−（トリメトキシシリル）プロピル］−Ｎ−（トリメチルシリル）シランアミン（以下構造）（５９ｇ，１８５ｍｍｏｌ）を投入し、重合を停止した。
【００８４】
【化５】
2018188598.tif 000006
【００８５】
得られた溶液を取り出し、減圧下で濃縮した。その濃縮溶液をメタノール（１０Ｌ）に流し込み、メタノール不溶成分を分離した。その結果、上記式（ｍ１）で表される官能基を末端に有する変性ＢＲ（特定変性ＢＲ４）（７４０ｇ，Ｍｎ＝８，０００，Ｍｗ＝９，５００，Ｍｗ／Ｍｎ＝１．２）を９７％の収率で得た。なお、ＩＲ分析によって、シス／トランス／ビニル＝２６／４５／２９と見積もられた。また、Ｔｇは−８２℃であった。また、粘度（変性後／変性前）は１６３％であった。
【００８６】
〔ゴム組成物の調製〕
下記表１に示される成分を同表に示される割合（質量部）で配合した。
具体的には、まず、下記表１に示される成分のうち硫黄および加硫促進剤を除く成分を、８０℃のバンバリーミキサーで５分間混合した。次に、ロールを用いて、硫黄および加硫促進剤を混合し、ゴム組成物を得た。
なお、表１中、ＳＢＲの量について、上段の値はＳＢＲ（油展品）の量（単位：質量部）であり、下段の値は、ＳＢＲに含まれるＳＢＲの正味の量（単位：質量部）である。
【００８７】
〔評価〕
得られた各ゴム組成物について下記のとおり評価を行った。
【００８８】
＜分散性＞
得られた各ゴム組成物（未加硫）を、金型（１５ｃｍ×１５ｃｍ×０．２ｃｍ）中、１６０℃で１５分間プレス加硫して、加硫ゴムシートを作製した。
そして、作製した加硫ゴムシートについて、歪せん断応力測定機（ＲＰＡ２０００、α−テクノロジー社製）により、歪０．２８％の歪せん断弾性率Ｇ′と歪３０．０％の歪せん断弾性率Ｇ′とを測定し、その差Ｇ′０．２８（ＭＰａ）−Ｇ′３０．０（ＭＰａ）をペイン効果として算出した。
結果を表１に示す。結果は比較例１を１００とする指数で表した。指数が小さいほど補強用充填剤の分散性に優れることを意味する。
【００８９】
＜加工性＞
得られた各ゴム組成物（未加硫）について、ＪＩＳ  Ｋ６３００−１：２０１３に従い、１００℃におけるムーニー粘度（ＭＬ１＋４）を測定した。
結果を表１に示す。結果は比較例１を１００とする指数で表した。指数が小さいほど粘度が低く、加工性に優れることを意味する。
【００９０】
＜切断時伸び＞
上述のとおり作製した加硫ゴムシートについて、ＪＩＳ  Ｋ６２５１：２０１０に準拠し、ＪＩＳ３号ダンベル型試験片（厚さ２ｍｍ）を打ち抜き、温度２０℃、引張り速度５００ｍｍ／分の条件で切断時伸びを評価した。
結果を表１に示す。結果は比較例１の切断時伸びを１００とする指数で表した。指数が大きいほど靭性に優れることを意味する。
【００９１】
＜低発熱性＞
上述のとおり作製した加硫ゴムシートについて、粘弾性スペクトロメーター（東洋精機製作所社製）を用いて、初期歪み１０％、振幅±２％、周波数２０Ｈｚの条件下で、温度６０℃の損失正接ｔａｎδ（６０℃）を測定した。
結果を表１に示す。結果は比較例１を１００とする指数で表した。指数が小さいほど低発熱性に優れることを意味する。
【００９２】
＜耐摩耗性＞
上述のとおり作製した加硫ゴムシートについて、ＪＩＳ  Ｋ６２６４−１、２：２００５に準拠し、ランボーン摩耗試験機（岩本製作所製）を用いて、温度２０℃、スリップ率５０％の条件で摩耗量を測定した。そして下記式から耐摩耗性指数を算出した。
結果を表１に示す。指数が大きいほど摩耗量が小さく、耐摩耗性に優れることを意味する。
耐摩耗性指数＝（比較例１の摩耗量／各加硫ゴムシートの摩耗量）×１００
【００９３】
【表１】
2018188598.tif 000007
【００９４】
上記表１に示される各成分の詳細は以下のとおりである。
・ＳＢＲ：タフデンＦ３４２０（ＳＢＲ、Ｍｗ＝１５，０００超、スチレン単位含有量＝３６質量％、Ｔｇ＝−２７℃、ゴム成分１００質量部に対しオイル分２５質量部を含む油展品、旭化成ケミカルズ社製）
・ＢＲ：Ｎｉｐｏｌ  ＢＲ１２２０（ＢＲ、Ｍｗ＝４９万、Ｔｇ＝−１０５℃、日本ゼオン社製）
・カーボンブラック：東海カーボン社製シーストＫＨ
・シリカ：Ｚｅｏｓｉｌ  Ｐｒｅｍｉｕｍ  ２００ＭＰ（シリカ、Ｎ２ＳＡ＝２００ｍ２／ｇ、ＣＴＡＢ＝２００ｍ２／ｇ、Ｎ２ＳＡ／ＣＴＡＢ＝１．０、ローディア社製）
・シランカップリング剤：エボニックデグッサ社製Ｓｉ６９
・未変性ＢＲ１：ＬＢＲ−３０２（未変性ＢＲ、Ｍｗ＝５，５００、Ｍｗ／Ｍｎ＝１．１、Ｔｇ＝−８５℃、粘度＝１，１９９ｍＰａ・ｓ、クラレ社製）
・未変性ＢＲ２：ＬＢＲ−３０７（未変性ＢＲ、Ｍｗ＝８，０００、Ｍｗ／Ｍｎ＝１．１、Ｔｇ＝−９５℃、粘度＝２，３５０ｍＰａ・ｓ、クラレ社製）
・比較変性ＢＲ１：上述のとおり合成した比較変性ＢＲ１（上記式（ｍ１）で表される官能基を末端に有する変性ＢＲ、Ｍｗ＝１９，２００、Ｍｗ／Ｍｎ＝１．１、ビニル／トランス／シス＝２１／３３／４６、Ｔｇ＝−７０℃、粘度＝７，５８４ｍＰａ・ｓ）
・比較変性ＢＲ２：上述のとおり合成した比較変性ＢＲ２（上記式（ｍ１）で表される官能基を末端に有する変性ＢＲ、Ｍｗ＝８，８００、Ｍｗ／Ｍｎ＝２．２、ビニル／トランス／シス＝２３／３８／３９、Ｔｇ＝−７７℃、粘度＝２，１５７ｍＰａ・ｓ）
・特定変性ＢＲ１：上述のとおり合成した特定変性ＢＲ１（上記式（ｍ１）で表される官能基を末端に有する変性ＢＲ、Ｍｗ＝４，４００、Ｍｗ／Ｍｎ＝１．１、ビニル／トランス／シス＝３１／４５／２４、Ｔｇ＝−８３℃、粘度＝２，３５０ｍＰａ・ｓ）
・特定変性ＢＲ２：上述のとおり合成した特定変性ＢＲ２（上記式（ｍ１）で表される官能基を末端に有する変性ＢＲ、Ｍｗ＝８，１００、Ｍｗ／Ｍｎ＝１．１、ビニル／トランス／シス＝２４／４０／３６、Ｔｇ＝−８０℃、粘度＝４，７９４ｍＰａ・ｓ）
・特定変性ＢＲ３：上述のとおり合成した特定変性ＢＲ３（上記式（ｍ１）で表される官能基を末端に有する変性ＢＲ、Ｍｗ＝９，４００、Ｍｗ／Ｍｎ＝１．５、ビニル／トランス／シス＝２４／３８／３８、Ｔｇ＝−７６℃、粘度＝４，２５１ｍＰａ・ｓ）
・特定変性ＢＲ４：上述のとおり合成した特定変性ＢＲ４（上記式（ｍ１）で表される官能基を末端に有する変性ＢＲ、Ｍｗ＝９，５００、Ｍｗ／Ｍｎ＝１．２、ビニル／トランス／シス＝２６／４５／２９、Ｔｇ＝−８２℃、粘度＝４，８７６ｍＰａ・ｓ）
・ステアリン酸：ステアリン酸ＹＲ（日油社製）
・加工助剤：アクチプラストＳＴ（Ｒｈｅｉｎ  Ｃｈｅｍｉｅ社製）
・老化防止剤：ＳＡＮＴＯＦＬＥＸ  ６ＰＰＤ（Ｓｏｌｔｉａ  Ｅｕｒｏｐｅ社製）
・オイル：エキストラクト４号Ｓ（昭和シェル石油社製）
・亜鉛華：亜鉛華３号（正同化学社製）
・硫黄：油処理硫黄（軽井沢精錬所社製）
・加硫促進剤ＣＺ：ノクセラー  ＣＺ−Ｇ（大内振興化学工業社製）
・加硫促進剤ＤＰＧ：ソクシノール  Ｄ−Ｇ：（住友化学社製）
【００９５】
なお、表１中、「ゴム成分のＴｇ」は、上述した「ゴム成分のＴｇ」を表す。
【００９６】
表１から分かるように、特定変性ＢＲを含有しない比較例１と比較して、特定変性ＢＲを配合した実施例１〜６は、優れた分散性、加工性、靭性、低発熱性及び耐摩耗性を示した。
一方、特定官能基を末端に有さないブタジエンポリマーを配合した比較例２及び３、特定官能基を末端に有するがＭｗが１５，０００を超える変性ＢＲを配合した比較例４、並びに、特定官能基を末端に有するがＭｗ／Ｍｎが２．０を超える変性ＢＲを配合した比較例５は、分散性が不十分であった。
ここで、実施例１〜４と比較例４と比較例５との対比から分かるように、変性ＢＲのＭｗを１，０００以上１５，０００以下且つＭｗ／Ｍｎを２．０以下にすることで分散性が大幅に向上した。すなわち、変性ＢＲのサイズ（Ｍｗ、Ｍｗ／Ｍｎ）と補強用充填剤の分散性との間に顕著な臨界性が見られた。
【００９７】
実施例１〜４の対比（特定変性ＢＲの含有量が補強用充填剤の含有量に対して６．７質量％である態様同士の対比）から、特定変性ＢＲが、末端が環状シラザンで変性された実施例１〜３は、より優れた分散性、加工性、靭性及び低発熱性を示した。末端が環状シラザンで変性された特定変性ＢＲの方が、変性率が高いためと推測される。なかでも、特定変性ＢＲのＭｗ／Ｍｎが１．３以下である実施例１及び２は、より優れた加工性、低発熱性及び耐摩耗性を示した。そのなかでも、特定変性ＢＲのＭｗが５，０００以上である実施例２は、より優れた分散性、加工性、低発熱性及び耐摩耗性を示した。
実施例２と５と６との対比（特定変性ＢＲとして特定変性ＢＲ２を使用した態様同士の対比）から、特定変性ＢＲの含有量が補強用充填剤の含有量に対して２．０〜１０．０質量％である実施例２は、分散性、加工性、靭性、低発熱性及び耐摩耗性のバランスが極めて高い水準で優れていた。
【手続補正書】
【提出日】平成30年4月4日(2018.4.4)
【手続補正１】
【補正対象書類名】特許請求の範囲
【補正対象項目名】全文
【補正方法】変更
【補正の内容】
【特許請求の範囲】
【請求項１】
重量平均分子量が１５，０００超であるゴム成分と、カーボンブラック及びシリカからなる群より選択される少なくとも１種を含有する補強用充填剤と、変性ブタジエンポリマーとを含有し、
前記変性ブタジエンポリマーが、窒素原子及びケイ素原子を含む官能基を末端に有し、重量平均分子量が１，０００以上１５，０００以下であり、分子量分布が２．０以下である、変性ブタジエンポリマーである、ゴム組成物。
【請求項２】
前記変性ブタジエンポリマーの粘度が、変性前のブタジエンポリマーの粘度に対して、１５０〜２４０％である、請求項１に記載のゴム組成物。ただし、前記粘度は、コーンプレート型粘度計を用いて測定したものとする。
【請求項３】
前記補強用充填剤の含有量が、前記ゴム成分１００質量部に対して、５０〜２００質量部であり、
前記変性ブタジエンポリマーの含有量が、前記補強用充填剤の含有量に対して、１〜２５質量％である、請求項１又は２に記載のゴム組成物。
【請求項４】
前記シリカが、窒素吸着比表面積が１９４ｍ２／ｇ以上であり、ＣＴＡＢ吸着比表面積が１８５ｍ２／ｇ以上であり、ＣＴＡＢ吸着比表面積に対する窒素吸着比表面積の比が０．９〜１．４である、請求項１〜３のいずれか１項に記載のゴム組成物。
【請求項５】
さらに、シランカップリング剤を含有し、
前記シランカップリング剤の含有量が、前記シリカの含有量に対して、１〜２０質量％である、請求項１〜４のいずれか１項に記載のゴム組成物。
【請求項６】
前記ゴム成分のガラス転移温度が、−６０℃以上である、請求項１〜５のいずれか１項に記載のゴム組成物。
【請求項７】
重量平均分子量が１５，０００超であるゴム成分と、カーボンブラック及びシリカからなる群より選択される少なくとも１種を含有する補強用充填剤とを含有するゴム組成物に使用される変性ブタジエンポリマーであって、
窒素原子及びケイ素原子を含む官能基を末端に有し、重量平均分子量が１，０００以上１５，０００以下であり、分子量分布が２．０以下である、変性ブタジエンポリマー。
【手続補正書】
【提出日】平成30年6月5日(2018.6.5)
【手続補正１】
【補正対象書類名】特許請求の範囲
【補正対象項目名】全文
【補正方法】変更
【補正の内容】
【特許請求の範囲】
【請求項１】
重量平均分子量が１５，０００超であるゴム成分と、カーボンブラック及びシリカからなる群より選択される少なくとも１種を含有する補強用充填剤と、変性ブタジエンポリマーとを含有し、
前記変性ブタジエンポリマーが、窒素原子及びケイ素原子を含む官能基を末端に有し、重量平均分子量が１，０００以上１５，０００以下であり、分子量分布が２．０以下である、変性ブタジエンポリマーである、ゴム組成物。
【請求項２】
前記変性ブタジエンポリマーの粘度が、変性前のブタジエンポリマーの粘度に対して、１５０〜２４０％である、請求項１に記載のゴム組成物。ただし、前記粘度は、コーンプレート型粘度計を用いて測定したものとする。
【請求項３】
前記補強用充填剤の含有量が、前記ゴム成分１００質量部に対して、５０〜２００質量部であり、
前記変性ブタジエンポリマーの含有量が、前記補強用充填剤の含有量に対して、１〜２５質量％である、請求項１又は２に記載のゴム組成物。
【請求項４】
前記シリカが、窒素吸着比表面積が１９４ｍ２／ｇ以上であり、ＣＴＡＢ吸着比表面積が１８５ｍ２／ｇ以上であり、ＣＴＡＢ吸着比表面積に対する窒素吸着比表面積の比が０．９〜１．４である、請求項１〜３のいずれか１項に記載のゴム組成物。
【請求項５】
さらに、シランカップリング剤を含有し、
前記シランカップリング剤の含有量が、前記シリカの含有量に対して、１〜２０質量％である、請求項１〜４のいずれか１項に記載のゴム組成物。
【請求項６】
前記ゴム成分のガラス転移温度が、−６０℃以上である、請求項１〜５のいずれか１項に記載のゴム組成物。